(57)【要約】【課題】触媒の担持量を抑制しつつ、高い再生効率を実現することができるハニカムフィルタの提供。【解決手段】ハニカム基材と、目封止部と、排ガスを浄化するための触媒１２と、を備え、ハニカム基材の中心軸方向に垂直な断面において、入口目封止セル２ｃの周囲を、４つの長方形出口目封止セル２ａと、４つの正方形出口目封止セル２ｂと、が取り囲むように配置されており、上記断面において、隔壁中心間距離ａ、隔壁中心間距離ｂ、及び隔壁厚さｔが、下記式（１）を満たし、且つ、長方形出口目封止セル２ａと入口目封止セル２ｃとを区画する隔壁１に担持されている隔壁１の単位容積あたりの触媒１２ａの量が、長方形出口目封止セル２ａと正方形出口目封止セル２ｂとを区画する隔壁１に担持されている隔壁１の単位容積あたりの触媒１２ｂの量よりも大であるハニカムフィルタ。０．９５＜  ｂ／ａｔ  ＜１．９０  ・・・（１）【選択図】図３
2016052636.tif 000002
【特許請求の範囲】
【請求項１】
排ガスが流入する側の端面である流入端面から排ガスが流出する側の端面である流出端面まで延びる流体の流路となる複数のセルを区画形成する多孔質の隔壁、を有するハニカム基材と、
複数の前記セルにおける流入端面側又は流出端面側のいずれか一方の端部に配設された目封止部と、を備え、
複数の前記セルのうちの一部のセルが、前記ハニカム基材の前記流入端面側において、端部が目封止部によって塞がれた入口目封止セルであり、複数の前記セルのうちの残りのセルが、前記ハニカム基材の前記流出端面側において、端部が目封止部によって塞がれた出口目封止セルであり、
前記出口目封止セルを区画形成する前記隔壁の表面及び当該隔壁の細孔の内部の少なくとも一方に担持された、排ガスを浄化するための触媒を、更に備え、
複数の前記セルは、前記ハニカム基材の中心軸方向に垂直な断面において、１つの前記入口目封止セルの周囲を、８つの前記出口目封止セルが取り囲むように配置されており、
前記入口目封止セルは、前記断面における開口部の形状が、一辺の長さがＬ１である正方形であり、
前記出口目封止セルは、正方形出口目封止セルと長方形出口目封止セルとを含み、
前記正方形出口目封止セルは、前記断面における開口部の形状が、一辺の長さがＬ２である正方形であり、Ｌ２はＬ１より小であり、
前記長方形出口目封止セルは、前記断面における開口部の形状が、長辺の長さがＬ１であり、短辺の長さがＬ２である長方形であり、
前記断面における一辺の長さがＬ１である正方形の各対角線方向において、４つの前記正方形出口目封止セルが、前記入口目封止セルと隣接するように配置されており、
前記断面における一辺の長さがＬ１である正方形の各辺に垂直に交わる線方向において、４つの前記長方形目封止セルが、前記入口目封止セルと隣接し、且つ前記断面における長方形の長辺と、前記断面における一辺の長さがＬ１である正方形の一辺とが平行になるように配設されており、
前記ハニカム基材の前記隔壁の隔壁厚さをｔとし、
前記ハニカム基材の前記断面における一辺の長さがＬ１である正方形の開口部の一辺を区画形成している前記隔壁の厚さの中間点から、前記一辺と対向する辺を区画形成している前記隔壁の厚さの中間点までの距離を隔壁中心間距離ａとし、
前記ハニカム基材の前記断面における長方形の開口部の長辺を区画形成している前記隔壁の厚さの中間点から、前記長辺と対向する辺を区画形成している前記隔壁の厚さの中間点までの距離を隔壁中心間距離ｂとし、
前記隔壁中心間距離ａ、前記隔壁中心間距離ｂ、及び前記隔壁厚さｔが、下記式（１）を満たし、且つ、
前記長方形出口目封止セルと前記入口目封止セルとを区画する前記隔壁に担持されている前記隔壁の単位容積あたりの触媒の量が、前記長方形出口目封止セルと前記正方形出口目封止セルとを区画する前記隔壁に担持されている前記隔壁の単位容積あたりの触媒の量よりも大である、ハニカムフィルタ。
０．９５＜  ｂ／ａｔ  ＜１．９０  ・・・（１）
【請求項２】
前記長方形出口目封止セルと前記入口目封止セルとを区画する前記隔壁に、前記触媒としての貴金属が多く担持された高貴金属担持領域を有し、前記長方形出口目封止セルと前記正方形出口目封止セルとを区画する前記隔壁に、前記高貴金属担持領域よりも貴金属が少なく担持された低貴金属担持領域を有する、請求項１に記載のハニカムフィルタ。
【請求項３】
前記隔壁中心間距離ａが、１．４ｍｍ以上、２．４ｍｍ以下である、請求項１又は２に記載のハニカムフィルタ。
【請求項４】
前記隔壁中心間距離ｂが、０．２２ｍｍ以上、１．０８ｍｍ以下である、請求項１〜３のいずれか一項に記載のハニカムフィルタ。
【請求項５】
前記隔壁厚さｔが、０．１６ｍｍ以上、０．３４ｍｍ以下である、請求項１〜４のいずれか一項に記載のハニカムフィルタ。
【請求項６】
前記ハニカム基材のセル密度が、１００〜６５０セル／ｃｍ２である、請求項１〜５のいずれか一項に記載のハニカムフィルタ。
【請求項７】
前記流入端面側における前記出口目封止セルの開口率が、１３〜５０％である、請求項１〜６のいずれか一項に記載のハニカムフィルタ。
【請求項８】
前記隔壁の気孔率が、２８〜７０％である、請求項１〜７のいずれか一項に記載のハニカムフィルタ。
【請求項９】
前記出口目封止セルを区画形成する前記隔壁の流入端部側の触媒量が、前記出口目封止セルを区画形成する前記隔壁の流出端部側の触媒量よりも大である、請求項１〜８のいずれか一項に記載のハニカムフィルタ。
【請求項１０】
前記触媒が、白金、パラジウム、ロジウム、及びルテニウムからなる群より選ばれる少なくとも一種を含む触媒である、請求項１〜９のいずれか一項に記載のハニカムフィルタ。
【発明の詳細な説明】
【技術分野】
【０００１】
本発明は、ハニカムフィルタに関する。更に詳しくは、エンジン、特に自動車エンジンからの排ガスに含まれる粒子状物質や、窒素酸化物（ＮＯｘ）、一酸化炭素（ＣＯ）、炭化水素（ＨＣ）等の有毒ガス成分の浄化に好適に用いられるハニカムフィルタに関する。
【背景技術】
【０００２】
地球環境への影響や、資源節約の観点から、自動車の燃費低減が近年求められている。このため、直接噴射式ガソリンエンジンやディーゼルエンジン等の熱効率の良い内燃機関が、自動車用の動力源として使用される傾向にある。
【０００３】
一方、これらの内燃機関では、燃料の燃焼の際に生じる燃えかすの発生が問題となっている。大気環境の観点から、排ガスに含まれる有毒成分の除去と同時に、スート（煤）やアッシュ（灰）等の粒子状物質（以下、「ＰＭ」ということがある。）を大気に放出しないための対策が必要とされている。
【０００４】
特にディーゼルエンジンから排出されるＰＭの除去に関する規制は世界的に強化される傾向にあり、ＰＭを除去するための捕集フィルタ（以下、「ＤＰＦ」ということがある。）として、ハニカムフィルタの使用が注目されている。そして、このようなハニカムフィルタを用いた種々の排ガス浄化システムが提案されている。上記ＤＰＦは、通常、多孔質の隔壁によって流体の流路となる複数のセルが区画形成されたものであり、セルを交互に目封止することで、セルを構成する多孔質の隔壁がフィルタの役目を果たす構造である。
【０００５】
ＤＰＦは、第１の端面（流入側端面）から粒子状物質を含有する排ガス等を流入させ、隔壁で粒子状物質を濾過した後に、浄化されたガスを第２の端面（流出側端面）から排出するものである。このようなＤＰＦは、排ガスの流入に伴い、排ガス中に含有される粒子状物質が隔壁上に堆積し、排ガスの流入側セルを閉塞させるという問題があった。これは、排ガス中に多量の粒子状物質が含有される場合や、寒冷地において発生し易い現象である。このようにセルが閉塞すると、ＤＰＦにおける圧力損失が急激に大きくなるという問題が生じる。そこで、このようなセルの閉塞を抑制するために、排ガスの流入側セルにおける濾過面積や開口率を高めるという工夫がなされている。
【０００６】
上記ＤＰＦの構造として、具体的には、流入側セルの断面積と、流出側セルの断面積とを異ならせた構造が提案されている（例えば特許文献１参照）。ここで、セルの断面積とは、セルをその中心軸方向に垂直な平面で切断したときの、その断面の面積をいう。流入側セルとは、流入側端面において開口し、流出側端面において、目封止部によりセルの開口が封止されているセルのことをいい、出口目封止セルとも称される。一方、流出側セルとは、流入側端面において、目封止部によりセルの開口が封止され、流出側端面において開口しているセルのことをいい、入口目封止セルと称されることもある。また、以下、流入側セルの断面積と、流出側セルの断面積とを異ならせた構造を、「ＨＡＣ構造」ということがある。「ＨＡＣ」とは、Ｈｉｇｈ  Ａｓｈ  Ｃａｐａｃｉｔｙの略である。
【０００７】
また、断面積の大きな流入側セルと断面積の小さな流出側セルとを有するＨＡＣ構造のハニカムフィルタであって、流入側セルの断面形状と、流出側セルの断面形状とが異なるハニカムフィルタが提案されている（例えば特許文献２参照）。ここで、セルの断面形状とは、セルをその中心軸方向に垂直な平面で切断したときの、その断面に現れる形状をいう。
【０００８】
また、ＤＰＦの別の構造として、複数の流入側セル（出口目封止セル）からなる捕集セル群の周囲を複数の流出側セル（入口目封止セル）で包囲した構造も提案されている（例えば特許文献３）。
【０００９】
ハニカムフィルタを長期間継続して使用するためには、定期的にハニカムフィルタに再生処理を施す必要がある。即ち、ハニカムフィルタの内部に経時的に堆積したスートにより増大した圧力損失を低減させてフィルタ性能を初期状態に戻すため、ハニカムフィルタの内部に堆積したスートを高温のガスで燃焼させて除去する必要がある。このような再生処理を円滑に行うため、ハニカムフィルタには、スートを燃焼除去するための触媒が担持されることがある。このような触媒としては、白金やパラジウムなどの貴金属が用いられている。以下、ハニカムフィルタの内部に堆積したスートを燃焼させて除去することを、単に、ハニカムフィルタの「再生」ということがある。
【先行技術文献】
【特許文献】
【００１０】
【特許文献１】国際公開第２００９／０６９３７８号
【特許文献２】特開２００４−０００８９６号公報
【特許文献３】特開２０１０−０５３６９７号公報
【発明の概要】
【発明が解決しようとする課題】
【００１１】
しかしながら、流入側セル（出口目封止セル）の開口率を高めることは、即ち相対的に流出側セル（入口目封止セル）の開口率の低下につながるため、それに伴って、初期の圧力損失（圧損）が高くなってしまうという問題があった。
【００１２】
さらに、流出側セル（入口目封止セル）の開口率が低下することは、ＤＰＦの流入端面側に配設された目封止部により、流入端面側の熱容量が大きくなることにつながる。これに伴って、排ガスによる流入端面側の温度上昇が鈍化し、ＮＯ２による連続再生性が悪化するという問題があった。
【００１３】
また、流入側セル（出口目封止セル）と流出側セル（入口目封止セル）とで、断面積や断面形状を異ならせるようにすると、セルを形成する隔壁の厚さが、隔壁同士が交差する部分（以下、「交点部」ということがある。）の一部で薄くなる場合があり、強度的に弱くなるという問題があった。そのため、ＤＰＦに堆積したＰＭをポストインジェクションによって燃焼除去する際に、薄くなった交点部の一部に熱応力が集中し、クラックが発生する等、破壊し易くなるという問題があった。ここで、隔壁同士が交差する部分（交点部）とは、ＤＰＦ等のハニカムフィルタを、その中心軸方向に垂直な平面で切断したときの断面において、互いに交差する２つの隔壁の双方に属する部分をいう。例えば、上記断面において、直線状に延びる同じ厚さの隔壁同士が交差する場合には、交点部とは、交差する部分における、正方形の断面形状の範囲をいう。
【００１４】
特許文献３に記載された構造は、複数の流入側セル（出口目封止セル）からなる捕集セル群の周囲を複数の流出側セル（入口目封止セル）で包囲しているため、ハニカムフィルタ内のＰＭが急速に燃焼するのを防ぐことができる。このため、ハニカムフィルタに堆積したＰＭを燃焼除去する際に、ハニカムフィルタの一部に熱応力が集中し、クラックの発生を抑制することができる。しかしながら、このような特許文献３に記載された構造においては、複数の流入側セル（出口目封止セル）同士が、不連続に配置されていると、ＰＭを燃焼除去する際の熱が、隣接する流入側セル（出口目封止セル）に伝播しにくく、ハニカムフィルタを効率的に再生できないという問題があった。
【００１５】
また、上述したように、流入側セル（出口目封止セル）の開口率を高めた場合には、触媒として使用する貴金属の量が増加し、ハニカムフィルタの製造コストが増加するという問題もあった。
【００１６】
本発明は、このような従来技術の問題点に鑑みてなされたものである。本発明は、初期の圧力損失及びＰＭ堆積時の圧力損失のいずれも低く抑えるとともに、ＰＭ燃焼時におけるハニカムフィルタの再生の効率を改善し、さらに熱応力によるクラック発生を低減した、ハニカムフィルタを提供する。また、本発明は、隔壁に堆積したスートを燃焼除去する再生の効率を高く維持しつつ、隔壁に担持する触媒（特に、貴金属）の量を少なくすることが可能なハニカムフィルタを提供する。
【課題を解決するための手段】
【００１７】
本発明者らは、所定の形状の入口目封止セルと出口目封止セルとを所定の位置に配設することによって、上記初期及びＰＭ堆積時の圧力損失における課題とクラック発生における課題とを解決しうることを見出した。更に、このようなハニカムフィルタは、スートの堆積量が少ない箇所に対して、触媒の担持量を少なくしても、高い再生効率を実現することができ、触媒として使用する貴金属の量に関する上記課題を解決しうることを見出した。具体的には、ハニカムフィルタの中心軸方向に垂直な断面における開口部の形状が正方形である入口目封止セルを、８つの出口目封止セルが取り囲む構造とすることである。また、クラックの発生を抑制しつつ、ハニカムフィルタの再生効率を向上させるためには、特許文献３に記載されたような、複数の出口目封止セル同士を不連続に配置するのではなく、逆に、連続的に配設することが有効である。更に、このようなハニカムフィルタにおいては、スートの堆積量が多い箇所に対して、触媒の担持量を多くし、且つ、スートの堆積量が少ない箇所に対して、触媒の担持量を少なくしても、高い再生効率を維持することができる。したがって、上述した全ての構成を満たすハニカムフィルタにより、上記課題を同時に解決することが可能であることを見出し、本発明を完成するに至った。即ち、本発明によれば、以下に示す、ハニカムフィルタが提供される。
【００１８】
［１］  排ガスが流入する側の端面である流入端面から排ガスが流出する側の端面である流出端面まで延びる流体の流路となる複数のセルを区画形成する多孔質の隔壁、を有するハニカム基材と、複数の前記セルにおける流入端面側又は流出端面側のいずれか一方の端部に配設された目封止部と、を備え、複数の前記セルのうちの一部のセルが、前記ハニカム基材の前記流入端面側において、端部が目封止部によって塞がれた入口目封止セルであり、複数の前記セルのうちの残りのセルが、前記ハニカム基材の前記流出端面側において、端部が目封止部によって塞がれた出口目封止セルであり、前記出口目封止セルを区画形成する前記隔壁の表面及び当該隔壁の細孔の内部の少なくとも一方に担持された、排ガスを浄化するための触媒を、更に備え、複数の前記セルは、前記ハニカム基材の中心軸方向に垂直な断面において、１つの前記入口目封止セルの周囲を、８つの前記出口目封止セルが取り囲むように配置されており、前記入口目封止セルは、前記断面における開口部の形状が、一辺の長さがＬ１である正方形であり、前記出口目封止セルは、正方形出口目封止セルと長方形出口目封止セルとを含み、前記正方形出口目封止セルは、前記断面における開口部の形状が、一辺の長さがＬ２である正方形であり、Ｌ２はＬ１より小であり、前記長方形出口目封止セルは、前記断面における開口部の形状が、長辺の長さがＬ１であり、短辺の長さがＬ２である長方形であり、前記断面における一辺の長さがＬ１である正方形の各対角線方向において、４つの前記正方形出口目封止セルが、前記入口目封止セルと隣接するように配置されており、前記断面における一辺の長さがＬ１である正方形の各辺に垂直に交わる線方向において、４つの前記長方形目封止セルが、前記入口目封止セルと隣接し、且つ前記断面における長方形の長辺と、前記断面における一辺の長さがＬ１である正方形の一辺とが平行になるように配設されており、前記ハニカム基材の前記隔壁の隔壁厚さをｔとし、前記ハニカム基材の前記断面における一辺の長さがＬ１である正方形の開口部の一辺を区画形成している前記隔壁の厚さの中間点から、前記一辺と対向する辺を区画形成している前記隔壁の厚さの中間点までの距離を隔壁中心間距離ａとし、前記ハニカム基材の前記断面における長方形の開口部の長辺を区画形成している前記隔壁の厚さの中間点から、前記長辺と対向する辺を区画形成している前記隔壁の厚さの中間点までの距離を隔壁中心間距離ｂとし、前記隔壁中心間距離ａ、前記隔壁中心間距離ｂ、及び前記隔壁厚さｔが、下記式（１）を満たし、且つ、前記長方形出口目封止セルと前記入口目封止セルとを区画する前記隔壁に担持されている前記隔壁の単位容積あたりの触媒の量が、前記長方形出口目封止セルと前記正方形出口目封止セルとを区画する前記隔壁に担持されている前記隔壁の単位容積あたりの触媒の量よりも大である、ハニカムフィルタ。
０．９５＜  ｂ／ａｔ  ＜１．９０  ・・・（１）
【００１９】
［２］  前記長方形出口目封止セルと前記入口目封止セルとを区画する前記隔壁に、前記触媒としての貴金属が多く担持された高貴金属担持領域を有し、前記長方形出口目封止セルと前記正方形出口目封止セルとを区画する前記隔壁に、前記高貴金属担持領域よりも貴金属が少なく担持された低貴金属担持領域を有する、［１］に記載のハニカムフィルタ。
【００２０】
［３］  前記隔壁中心間距離ａが、１．４ｍｍ以上、２．４ｍｍ以下である、［１］又は［２］に記載のハニカムフィルタ。
【００２１】
［４］  前記隔壁中心間距離ｂが、０．２２ｍｍ以上、１．０８ｍｍ以下である、［１］〜［３］のいずれかに記載のハニカムフィルタ。
【００２２】
［５］  前記隔壁厚さｔが、０．１６ｍｍ以上、０．３４ｍｍ以下である、［１］〜［４］のいずれかに記載のハニカムフィルタ。
【００２３】
［６］  前記ハニカム基材のセル密度が、１００〜６５０セル／ｃｍ２である、［１］〜［５］のいずれかに記載のハニカムフィルタ。
【００２４】
［７］  前記流入端面側における前記出口目封止セルの開口率が、１３〜５０％である、［１］〜［６］のいずれかに記載のハニカムフィルタ。
【００２５】
［８］  前記隔壁の気孔率が、２８〜７０％である、［１］〜［７］のいずれかに記載のハニカムフィルタ。
【００２６】
［９］  前記出口目封止セルを区画形成する前記隔壁の流入端部側の触媒量が、前記出口目封止セルを区画形成する前記隔壁の流出端部側の触媒量よりも大である、［１］〜［８］のいずれかに記載のハニカムフィルタ。
【００２７】
［１０］  前記触媒が、白金、パラジウム、ロジウム、及びルテニウムからなる群より選ばれる少なくとも一種を含む触媒である、［１］〜［９］のいずれかに記載のハニカムフィルタ。
【発明の効果】
【００２８】
本発明のハニカムフィルタは、直噴ガソリンエンジンやディーゼルエンジンから排出される排ガスに含まれる粒子状物質を効率良く捕集、除去することができるとともに、初期及びＰＭ堆積時のいずれにおいても圧損を少なくすることができる。また、本発明のハニカムフィルタは、ＰＭ燃焼時の熱応力集中によるクラック等の発生を効果的に防止することができる。また、ＰＭ燃焼時の熱が、複数の流入側セル（出口目封止セル）間で伝播しやすいため、ハニカムフィルタの再生を効率的に行うことができる。また、本発明のハニカムフィルタは、流入側の目封止部が少ないため、ハニカムフィルタの流入端面側の熱容量が小さくなり、ＰＭ燃焼時の着火性が向上し、ＮＯ２による連続再生性が向上する。さらに、隔壁に堆積したスートを燃焼除去する再生の効率を高く維持しつつ、隔壁に担持する触媒（特に、貴金属）の量を少なくすることができる。
【図面の簡単な説明】
【００２９】
【図１】本発明のハニカムフィルタの一実施形態を模式的に示す斜視図である。
【図２】図１に示すハニカムフィルタを流入端面側から見た部分拡大図である。
【図３】図１に示すハニカムフィルタのセルの延びる方向に垂直な断面を示す部分拡大図である。
【図４】図１に示すハニカムフィルタを流出端面側から見た部分拡大図である。
【図５】図２に示すＡ−Ａ’方向における断面を示す図である。
【図６】図２に示すＢ−Ｂ’方向における断面を示す図である。
【図７】従来のハニカムフィルタを流入端面側から見た模式的な部分拡大図である。
【発明を実施するための形態】
【００３０】
以下、図面を参照しつつ本発明の実施の形態について説明する。本発明は、以下の実施形態に限定されるものではなく、発明の範囲を逸脱しない限りにおいて、変更、修正、改良を加え得るものである。
【００３１】
本発明のハニカムフィルタの一の実施形態のハニカムフィルタは、図１〜図６に示すようなハニカムフィルタ１００である。本実施形態のハニカムフィルタ１００は、ハニカム基材７と、目封止部３と、ハニカム基材７の隔壁１に担持された触媒１２と、を備えている。ハニカム基材７は、第１の端面（流入端面５ａ）から第２の端面（流出端面５ｂ）まで貫通し排ガスの流路となる複数のセル２を区画形成する多孔質の隔壁１を有する。目封止部３は、複数のセル２のうちの一部のセルの第１の端面（流入端面５ａ）と複数のセル２のうちの残りのセルの第２の端面（流出端面５ｂ）とに配設されている。図１は、本発明のハニカムフィルタの一実施形態を示す模式的な斜視図である。触媒１２は、排ガスを浄化するための触媒であり、流出端面５ｂが目封止部３によって封止されたセル２を区画形成する隔壁１の表面及び当該隔壁の細孔の内部の少なくとも一方に担持されている。図２は、図１に示すハニカムフィルタを流入端面側から見た部分拡大図である。図３は、図１に示すハニカムフィルタのセルの延びる方向に垂直な断面を示す部分拡大図である。なお、「セルの延びる方向」とは、ハニカムフィルタ（別言すれば、ハニカム基材）の中心軸方向のことである。図４は、図１に示すハニカムフィルタを流出端面側から見た部分拡大図である。図５は、図２に示すＡ−Ａ’方向における断面（Ａ−Ａ’断面）を示す図である。図６は、図２に示すＢ−Ｂ’方向における断面（Ｂ−Ｂ’断面）を示す図である。なお、図２〜図４におけるＡ−Ａ’断面及びＢ−Ｂ’ 断面は同一の断面である。
【００３２】
図１〜図６に示す通り、複数のセル２は、長方形出口目封止セル２ａ、正方形出口目封止セル２ｂ、及び入口目封止セル２ｃからなる。長方形出口目封止セル２ａ及び正方形出口目封止セル２ｂは、流体の流入端面５ａにおいて開口するとともに流体の流出端面５ｂにおいて流出側目封止部３ｂが配設されたセル２である。入口目封止セル２ｃは、流入端面５ａにおいて流入側目封止部３ａが配設されるとともに流出側端面５ｂにおいて開口したセル２である。
【００３３】
図１〜図６に示す通り、本実施形態のハニカムフィルタ１００において、複数のセル２は、ハニカム基材７の中心軸方向に垂直な断面において、１つの入口目封止セル２ｃの周囲を、８つの出口目封止セルが取り囲むように配置されている。また、入口目封止セル２ｃは、断面における開口部の形状が、一辺の長さがＬ１（以下、「長さＬ１」ともいう）である正方形である。出口目封止セルは、正方形出口目封止セル２ｂと長方形出口目封止セル２ａとを含む。正方形出口目封止セル２ｂは、断面における開口部の形状が、一辺の長さがＬ２（以下、「長さＬ２」ともいう）である正方形であり、長さＬ２は、長さＬ１より小である。また、長方形出口目封止セル２ａは、断面における開口部の形状が、長辺の長さがＬ１であり、短辺の長さがＬ２である長方形である。また、本実施形態のハニカムフィルタ１００においては、断面における一辺の長さがＬ１である正方形の各対角線方向において、４つの正方形出口目封止セル２ｂが、入口目封止セル２ｃと隣接するように配置されている。そして、断面における一辺の長さがＬ１である正方形の各辺に垂直に交わる線方向において、４つの長方形目封止セル２ａが、入口目封止セル２ｃと隣接する。この際、上記断面における長方形目封止セル２ａの長方形の長辺と、上記断面における入口目封止セル２ｃの一辺（一辺の長さがＬ１である正方形の一辺）とが平行になるように配設されている。ここで、多孔質の隔壁１の隔壁厚さをｔとし、断面における一辺の長さがＬ１である正方形の開口部の一辺を区画形成している隔壁１の厚さの中間点から、一辺と対向する辺を区画形成している隔壁１の厚さの中間点までの距離を隔壁中心間距離ａとする。また、断面における長方形の開口部の長辺を区画形成している隔壁１の厚さの中間点から、長辺と対向する辺を区画形成している隔壁１の厚さの中間点までの距離を隔壁中心間距離ｂとする。そして、本実施形態のハニカムフィルタ１００は、隔壁中心間距離ａ、隔壁中心間距離ｂ、及び隔壁厚さｔが、下記式（１）を満たす。
０．９５＜  ｂ／ａｔ  ＜１．９０  ・・・（１）
【００３４】
なお、ハニカムフィルタ１００において、隔壁中心間距離ａ、隔壁中心間距離ｂ、及び隔壁厚さｔは、隔壁１の表面に触媒１２が担持されている場合において、当該触媒１２によって形成される層（以下、触媒層ということがある）の厚さを含まないものとする。
【００３５】
更に、本実施形態のハニカムフィルタ１００においては、図３、図５及び図６に示す通り、隔壁１に担持される触媒１２の量が、部分的に異なっている。具体的には、長方形出口目封止セル２ａと入口目封止セル２ｃとを区画する隔壁１に担持されている触媒１２ａの量が、長方形出口目封止セル２ａと正方形出口目封止セル２ｂとを区画する隔壁１に担持されている触媒１２ｂの量よりも大である。長方形出口目封止セル２ａと入口目封止セル２ｃとを区画する隔壁１に担持されている触媒１２ａは、主として、長方形出口目封止セル２ａを区画形成する隔壁１の表面、及び当該隔壁１の細孔の内部に担持されている。また、長方形出口目封止セル２ａと正方形出口目封止セル２ｂとを区画する隔壁１に担持されている触媒１２ｂは、主として、正方形出口目封止セル２ｂを区画形成する隔壁１の表面、及び当該隔壁１の細孔の内部に担持されている。また、隔壁１同士が交差する部分（別言すれば、隔壁１の交点部）に担持されている隔壁１の単位容積あたりの触媒の量は、長方形出口目封止セル２ａと入口目封止セル２ｃとを区画する隔壁１に担持されている隔壁１の単位容積あたりの触媒１２ａの量よりも少ないことが好ましい。以下、「隔壁１の単位容積あたりの触媒の量」を、単に「触媒の量」又は「触媒量」ということがある。また、「隔壁の単位容積あたり」のことを、「隔壁容積あたり」ということがある。
【００３６】
図１〜図６に示すような本実施形態のハニカムフィルタ１００は、以上のように構成されることにより、排ガス中の粒子状物質の捕集効率が高く、使用初期及び粒子状物質堆積時の圧力損失が低く、耐熱強度に優れ、且つ効率的に再生できるという効果を奏する。また、本実施形態のハニカムフィルタ１００は、スートの堆積の多い領域の触媒の担持量が多くなるため、スートの燃焼への触媒の有効利用率が向上し、触媒の担持量を相対的に少なくしつつ、高い再生効率を実現することができる。特に、触媒には貴金属が含まれている場合には、触媒として使用する貴金属の量を低減することができ、触媒による製造コスト増大を有効に抑制することができる。
【００３７】
本実施形態のハニカムフィルタ１００について、触媒の有効利用率が向上する理由は、以下の通りである。ハニカムフィルタ１００を、排ガス浄化用のフィルタとして使用した場合、長方形出口目封止セル２ａと入口目封止セル２ｃとを区画する隔壁１には、ＰＭ（例えば、スート）が多く堆積する。一方で、長方形出口目封止セル２ａと正方形出口目封止セル２ｂとを区画する隔壁１には、相対的にＰＭ（例えば、スート）が堆積する量が少ない。したがって、長方形出口目封止セル２ａと正方形出口目封止セル２ｂとを区画する隔壁１に担持されている触媒１２ｂの量を少なくしても、ハニカムフィルタ１００の再生効率の低下を抑制することができる。
【００３８】
また、本実施形態のハニカムフィルタ１００においては、触媒の有効利用率が向上する効果について、以下のような効果（予期せぬ効果１）を奏するものとなる。すなわち、本実施形態のハニカムフィルタ１００は、長方形出口目封止セル２ａと正方形出口目封止セル２ｂとが真っ直ぐに配列している。そのため、長方形出口目封止セル２ａを区画する隔壁１にてスートが燃える際の燃焼熱が、隣接する正方形出口目封止セル２ｂに伝達しやすく、スートの燃焼が効率的に行えるという顕著な効果を奏するものとなる。例えば、従来のハニカムフィルタのような、目封止部が千鳥状に配置されている構成では、入口側が開口したセル同士の連続性が悪く、スートの燃焼による熱が隣接する他のセルに伝達しにくく、フィルタの再生が十分効率的に行えないことがあった。
【００３９】
更に、本実施形態のハニカムフィルタ１００においては、触媒の有効利用率が向上する効果について、以下のような効果（予期せぬ効果２）を奏するものとなる。すなわち、従来のハニカムフィルタのような、目封止部が千鳥状に配置されている構成では、排気ガスによる流入端面の温度上昇が鈍化し、ＮＯ２による連続再生性が悪化することがある。本実施形態のハニカムフィルタ１００においては、流入端面５ａ側に配置される目封止部３の量が少なくなるため、流入端面５ａ側の熱容量が低くなり、スートの着火性（燃焼性）が向上する。したがって、本実施形態のハニカムフィルタ１００は、ＮＯ２による連続再生性が向上するという顕著な効果を奏するものとなる。
【００４０】
本実施形態において、ハニカム基材７を構成する材料に特に制限はないが、強度、耐熱性、耐久性等の観点から、主成分は酸化物又は非酸化物の各種セラミックスや金属等であることが好ましい。セラミックスとしては、例えば、コージェライト、ムライト、アルミナ、スピネル、炭化珪素、窒化珪素、及びチタン酸アルミニウム等が考えられる。また、金属としては、Ｆｅ−Ｃｒ−Ａｌ系金属及び金属珪素等が考えられる。これらの材料の中から選ばれた１種又は２種以上を主成分とすることが好ましい。高強度、高耐熱性等の観点から、アルミナ、ムライト、チタン酸アルミニウム、コージェライト、炭化珪素、及び窒化珪素からなる群から選ばれた１種又は２種以上を主成分とすることが特に好ましい。また、高熱伝導率や高耐熱性等の観点からは、炭化珪素又は珪素−炭化珪素複合材料が特に適している。ここで、「主成分」とは、ハニカム基材の５０質量％以上、好ましくは７０質量％以上、更に好ましくは８０質量％以上を構成することを意味する。
【００４１】
また、ハニカム基材７の隔壁１の気孔率が、２８〜７０％であることが好ましく、３０〜７０％であることがさらに好ましく、３５〜６８％であることが特に好ましい。なお、隔壁の気孔率は、水銀圧入法により測定した値である。
【００４２】
本実施形態においては、目封止部３の材料にも特に制限はないが、上述のハニカム基材７の好適な材料として挙げた各種セラミックス及び金属等の中から選択された１種又は２種以上を含むことが好ましい。
【００４３】
また、目封止部３の気孔率は、２８〜７０％であることが好ましく、３０〜７０％であることがさらに好ましく、３５〜６８％であることが特に好ましい。ＰＭ燃焼時の熱膨張を考慮すると、ハニカム基材７の隔壁１と目封止部３の気孔率がいずれも３５〜６８％であることも好ましい。なお、目封止部の気孔率は、水銀圧入法により測定した値である。
【００４４】
ハニカムフィルタ１００のセル密度（ハニカムフィルタ１００の中心軸に垂直な断面における、単位体積当たりのセル２の個数）は、１００〜６５０セル／ｃｍ２であることが好ましく、２００〜６５０セル／ｃｍ２であることが更に好ましく、３００〜６００セル／ｃｍ２であることが特に好ましい。セル密度が１００セル／ｃｍ２より小さいと、捕集性能が低下することがある。セル密度が６５０セル／ｃｍ２より大きいと、ハニカムフィルタ１００の流入側端面５ａ付近にＰＭが堆積し、セル２がＰＭによって閉塞していくため、圧力損失が大きくなることがある。
【００４５】
また、図示は省略するが、ハニカムフィルタを構成するハニカム基材は、セグメント構造のハニカム基材であってもよい。具体的には、セグメント構造のハニカム基材としては、複数個のハニカムセグメントが、互いの側面同士が対向するように隣接して配置された状態で接合されたハニカム基材を挙げることができる。ハニカムセグメントは、流入端面から流出端面まで延びる流体の流路となる複数のセルを区画形成する多孔質の隔壁及び隔壁を取り囲むように配設された外壁を有するものである。複数個のハニカムセグメントを接合した接合体の最外周に、外周壁が配置される。また、複数個のハニカムセグメントを接合した接合体の外周部を研削等によって加工し、セルの延びる方向に垂直な断面の形状を円形等にした後、最外周にセラミック材料を塗工することによって外周壁を配置してもよい。このような、所謂、セグメント構造のハニカム基材を、図１に示すような、所謂、一体型のハニカム基材に代えて使用することができる。また、ハニカムフィルタを構成するハニカム基材は、ハニカム基材の一部に、スリットが形成されたものであってもよい。セグメント構造のハニカム基材や、スリットが形成されたハニカム基材を用いたハニカムフィルタは、フィルタにかかる熱応力を分散させることができ、局所的な温度上昇によるクラックの発生を防止することができる。
【００４６】
複数のハニカムセグメントを一体化させる場合の各セグメントの大きさや形状に制限はない。しかしながら、各セグメントが大きすぎると、セグメント化によるクラック防止効果が十分に発揮されず、小さすぎると各セグメントの製造や接合による一体化が煩雑となり好ましくない。このようなハニカムセグメントの形状は特に限定されるものではなく、例えば、断面形状が四角形状、即ちセグメントが四角柱状であるものを基本形状とし、一体化した後のハニカムフィルタにおいて、その外周形状を適宜選択、加工することができる。
【００４７】
本実施形態のハニカムフィルタ全体の形状に特に制限はなく、図１に示すような断面が円形状のものの他にも、例えば楕円形状、レーストラック形状、長円形状等の略円形状の他、四角形状、六角形状などの多角形状とすることもできる。
【００４８】
本実施形態のハニカムフィルタを、図面を参照しつつ、より詳細に説明する。図２及び図４に示す通り、本実施形態のハニカムフィルタ１００において、入口目封止セル２ｃは、ハニカム基材７の中心軸方向に垂直な断面における開口部の形状が一辺の長さがＬ１の正方形である。また、図２及び図４に示す通り、本実施形態のハニカムフィルタ１００において、正方形出口目封止セル２ｂは、ハニカム基材７の中心軸方向に垂直な断面における開口部の形状が一辺の長さがＬ２の正方形であり、Ｌ２はＬ１より小である。また、図２及び図４に示す通り、長方形出口目封止セル２ａはハニカム基材７の中心軸に垂直な断面における開口部の形状が、長辺の長さがＬ１であり、短辺の長さがＬ２である長方形である。図７は、従来のハニカムフィルタを流入端面側から見た模式的な部分拡大図である。図７に示すハニカムフィルタ２００においては、入口目封止セル２０２ｂ，２０２ｃと出口目封止セル２０２ａとが、千鳥状に配設されている。なお、図７において、符号２０１は隔壁を示す。図５において、符号２０２はセルを示す。図７において、符号２０３は目封止部を示す。図７において、符号２０５ａは流入側端面を示す。一方、図１〜図６に示す通り、本実施形態のハニカムフィルタ１００は、入口目封止セル２ｃを、４つの正方形出口目封止セル２ｂと、４つの長方形出口目封止セル２ａが取り囲むように構成されている。このため、本実施形態のハニカムフィルタ１００は、図７に示すような従来のハニカムフィルタ２００と比較して、ハニカムフィルタ使用初期及びＰＭ堆積による圧力損失を低減することができる。ここで「断面形状」とは、図１〜図６に示すようなハニカムフィルタ１００のセル２をその中心軸方向に垂直な平面で切断したときの、その断面に現れる形状のことであり、セル２を形成する隔壁１に囲まれた部分の形状を指す。また、本明細書でいう正方形及び長方形とは、正方形及び長方形のそれぞれ４つの角部は、頂点を形成していてもよいし、曲線状に形成されていてもよい。角部６が曲線状に形成されている場合、曲率半径が、０．４ｍｍ以下であることが好ましい。ここで、曲率半径０ｍｍの角部６が、頂点であるとする。
【００４９】
また、図２及び図４に示す通り、本実施形態のハニカムフィルタ１００において、複数のセル２は、ハニカム基材７の中心軸方向に垂直な断面において、１つの入口目封止セル２ｃの周囲を８つの出口目封止セルが取り囲むように配置されている。ここで、上述した８つの出口目封止セルは、４つの正方形出口目封止セル２ｂと、４つの長方形出口目封止セル２ａとによって構成される。そして、一辺の長さがＬ１の正方形の断面形状を有する入口目封止セル２ｃの４つの辺のそれぞれに対して、長辺の長さがＬ１であり、短辺の長さがＬ２である長方形の断面形状を有する長方形出口目封止セル２ａの長辺が隣接しており、隣接する辺同士は平行となるように配設されている。また、一辺の長さがＬ１である正方形の断面形状を有する入口目封止セル２ｃの各対角線方向において、４つの、一辺の長さがＬ２である正方形の断面形状を有する正方形出口目封止セル２ｂが入口目封止セル２ｃに隣接するように配設されている。このような構造においては、入口目封止セル２ｃ同士が隣接することはなく、入口目封止セル２ｃは、４つの正方形出口目封止セル２ｂと４つの長方形出口目封止セル２ａによって、取り囲まれることになる。このような構造とすることによって、入口目封止セル２ｃの開口率を大きくすると共に、入口目封止セル２ｃの数を長方形出口目封止セル２ａ及び正方形出口目封止セル２ｂの合計数と比べて少なくできるため、初期の圧力損失を低減させることができる。
【００５０】
また、図２及び図４に示す通り、４つのセル２のそれぞれの頂点が集まる部分、即ち、４つの頂点（角部６）が集まる部においては、２つの隔壁１が互いに直交する構造となっている。なお、「４つの頂点が集まる部分」とは、一の入口目封止セル２ｃの頂点のうちの１つと、一の入口目封止セル２ｃに隣接する正方形出口目封止セル２ｂの頂点のうちの１つと、一の入口目封止セル２ｃに隣接する２つの長方形出口目封止セル２ａの頂点のうちのそれぞれ１つが隣接する部分のことである。このような構造とすることによって、隔壁１の熱容量を高く維持することができ、ＰＭの堆積しやすい頂点部分におけるＰＭ燃焼時の熱応力を緩和させることができる。
【００５１】
入口目封止セル２ｃの第１の辺８を形成する隔壁１と、入口目封止セル２ｃの第１の辺８と対向する第２の辺９を形成する隔壁１との距離である隔壁中心間距離ａは、１．４ｍｍ以上、２．４ｍｍ以下の範囲であることが好ましく、１．４ｍｍ以上、２．２ｍｍ以下の範囲であることがさらに好ましく、１．４ｍｍ以上、２．０ｍｍ以下の範囲であることが特に好ましい。ここで隔壁中心間距離ａとは、入口目封止セル２ｃの第１の辺８を形成する隔壁１の厚さ方向の中心から、対向する入口目封止セル２ｃの第２の辺９を形成する隔壁１の厚さ方向の中心とを結ぶ最短距離を指す。また、長方形出口目封止セル２ａの第１の長辺１０を構成する隔壁１と、長方形出口目封止セル２ａの第１の長辺１０と対向する第２の長辺１１を形成する隔壁１との距離である隔壁中心間距離ｂは、０．２２ｍｍ以上、１．０８ｍｍ以下の範囲であることが好ましく、０．５ｍｍ以上、１．０８ｍｍ以下の範囲であることがさらに好ましく、０．８ｍｍ以上、１．０８ｍｍ以下の範囲であることが特に好ましい。ここで隔壁中心間距離ｂとは、長方形出口目封止セル２ａの第１の長辺１０を形成する隔壁１の厚さ方向の中心から、対向する長方形出口目封止セル２ａの第２の長辺１１を形成する隔壁１の厚さ方向の中心とを結ぶ最短距離を指す。隔壁中心間距離ａ及び隔壁中心間距離ｂの関係を上記の範囲とすることによって、初期の圧力損失及びＰＭ堆積時における圧力損失がバランス良く低減されるため好ましい。なお、隔壁中心間距離ａ及びｂは、ハニカム基材７の中心軸方向に垂直な方向における断面を、光学顕微鏡により観察する方法で測定した値である。
【００５２】
隔壁１の厚さｔは、０．１６〜０．５８ｍｍであることが好ましく、０．１６〜０．４０ｍｍであることが更に好ましい。隔壁１の厚さｔが０．１６ｍｍより薄いと、ハニカム基材７の強度が低下することがある。隔壁１の厚さｔが０．５８ｍｍより厚いと、捕集性能が低下し、圧力損失が増大することがある。なお、隔壁の厚さｔは、ハニカム基材７の軸方向に垂直な方向における断面を、光学顕微鏡により観察する方法で測定した値である。
【００５３】
隔壁中心間距離ａ及びｂは、各々の隔壁中心間距離の定義により、それぞれ「Ｌ１＋ｔ」、及び「Ｌ２＋ｔ」である。正方形出口目封止セル２ｂ及び長方形出口目封止セル２ａの内表面積が大きくなるほど、ＰＭが堆積する面積が大きくなり、ＰＭ堆積時のＰＭの堆積厚さが小さくなり、ＰＭ堆積時の圧力損失を低減することができる。一方で、正方形出口目封止セル２ｂ及び長方形出口目封止セル２ａの内表面積を大きくしすぎると、ＰＭ堆積時の圧力損失を低減することはできるが、初期の圧力損失が増大してしまう。また、隔壁厚さｔが薄くなるほど初期及びＰＭ堆積時の圧力損失は減少するが、隔壁厚さｔが薄すぎるとハニカム基材の熱容量が過小となる。このため、ＰＭを燃焼除去する際にハニカム基材の温度が過剰に高くなり、過大な熱応力によりフィルタの破損が生じる。
【００５４】
初期及びＰＭ堆積時の圧力損失の低減、並びにハニカムフィルタ再生時の破損防止の双方の要求を満たすために、隔壁中心間距離ａと隔壁厚さｔとの積を、隔壁中心間距離ｂで除した値であるｂ／ａｔが、０．９５より大きく、１．９０より小さいことが重要である。上記した「ｂ／ａｔ」が、１．２０より大きく、１．９０より小さいことが更に好ましく、１．４０より大きく、１．９０より小さいことが特に好ましい。
【００５５】
本実施形態のハニカムフィルタは、長方形出口目封止セルと入口目封止セルとを区画する隔壁に担持されている触媒の量が、長方形出口目封止セルと正方形出口目封止セルとを区画する隔壁に担持されている触媒の量よりも大である。以下、長方形出口目封止セルと入口目封止セルとを区画する隔壁を「第一隔壁」といい、長方形出口目封止セルと正方形出口目封止セルとを区画する隔壁を「第二隔壁」ということがある。第一隔壁の触媒の隔壁容積あたり担持量は、第二隔壁の隔壁容積あたり触媒の担持量の１．０５〜２倍であることが好ましく、１．１〜１．８倍であることが更に好ましく、１．２〜１．６倍であることが特に好ましい。このように構成することにより、隔壁に堆積したスートを燃焼除去する再生の効率を高く維持しつつ、隔壁に担持する触媒（特に、貴金属）の量を少なくすることができる。
【００５６】
また、本実施形態のハニカムフィルタは、第一隔壁に、触媒が多く担持された高触媒担持領域を有し、第二隔壁に、上記高触媒担持領域よりも触媒が少なく担持された低触媒担持領域を有していてもよい。このように、本実施形態のハニカムフィルタは、第一隔壁の少なく一部の領域において、触媒が相対的に多く担持され、且つ、第二隔壁の少なく一部の領域において、触媒が相対的に少なく担持されていてもよい。このような構成においても、隔壁に堆積したスートを燃焼除去する再生の効率を高く維持しつつ、隔壁に担持する触媒（特に、貴金属）の量を少なくすることができる。
【００５７】
更に、本実施形態のハニカムフィルタは、第一隔壁に、触媒としての貴金属が多く担持された高貴金属担持領域を有し、第二隔壁に、上記高貴金属担持領域よりも貴金属が少なく担持された低貴金属担持領域を有していてもよい。このように、本実施形態のハニカムフィルタは、第一隔壁の少なく一部の領域において、触媒としての貴金属が相対的に多く担持され、且つ、第二隔壁の少なく一部の領域において、触媒としての貴金属が相対的に少なく担持されていてもよい。このような構成においても、隔壁に堆積したスートを燃焼除去する再生の効率を高く維持しつつ、隔壁に担持する貴金属の量を少なくすることができる。
【００５８】
第一隔壁、及び第二隔壁における触媒の担持量は、以下の方法で測定することができる。触媒の担持量は、ハニカムフィルタから、第一隔壁、及び第二隔壁をそれぞれ切り出す。その後、切り出した第一隔壁、及び第二隔壁の隔壁片を樹脂埋めし、樹脂埋めの後に、それぞれの隔壁片を端面研磨する。研磨した面をＳＥＭによって撮影をし、撮像した画像について、画像処理により空隙、隔壁基材、触媒の領域を識別し、その面積比率を求める。求められた面積比率から、第一隔壁、及び第二隔壁に担持された触媒の量を求める。
【００５９】
また、第一隔壁、及び第二隔壁における貴金属の量は、以下の方法で測定することができる。まず、ハニカムフィルタから、第一隔壁、及び第二隔壁をそれぞれ切り出す。その後、切り出した第一隔壁、及び第二隔壁の隔壁片を樹脂埋めし、樹脂埋めの後に、それぞれの隔壁片を端面研磨する。研磨した面をＳＥＭによってＳＥＭ撮影をし、撮像した画像について、画像処理により空隙、隔壁基材、触媒の領域を識別し、その面積比率を求める。また、これと同時に、元素濃度分析（ＥＤＳ）により触媒の貴金属濃度を計測する。求められた触媒の領域における面積比率と触媒の貴金属濃度とから第一隔壁、及び第二隔壁における貴金属の量を求める。
【００６０】
本実施形態のハニカムフィルタにおいては、ハニカム基材のセルの延びる方向の全域において、第一隔壁の触媒の担持量が、第二隔壁の触媒の担持量よりも大であってもよい。また、本実施形態のハニカムフィルタにおいては、ハニカム基材のセルの延びる方向の一部において、第一隔壁の触媒の担持量が、第二隔壁の触媒の担持量よりも大であってもよい。上述したどちらの場合でも、隔壁に担持する触媒（特に、触媒に含まれる貴金属）の量を低減することができる。
【００６１】
また、図示は省略するが、本実施形態のハニカムフィルタは、出口目封止セルを区画形成する隔壁の流入端部側の触媒量が、出口目封止セルを区画形成する隔壁の流出端部側の触媒量よりも大であってもよい。このように、本実施形態のハニカムフィルタにおいては、ハニカム基材のセルの延びる方向において、隔壁に担持される触媒の量が異なっていてもよい。
【００６２】
隔壁に担持される触媒については、特に制限はなく、排ガスの浄化に用いられる公知の排ガス浄化用の触媒を好適に用いることができる。触媒は、排ガスに含まれるスートを燃焼除去するための酸化触媒を挙げることができる。また、触媒の種類としては、ＳＣＲ触媒（ゼオライト、チタニア、バナジウム）や、Ｐｔ、Ｒｈ、Ｐｄのうち少なくとも２種の貴金属と、アルミナ、セリア、ジルコニアの少なくとも１種を含む三元触媒等が挙げられる。このような触媒を担持することにより、直接噴射式ガソリンエンジンやディーゼルエンジン等から排出される排ガスに含まれるＮＯｘ、ＣＯ、ＨＣ等を無毒化するとともに、隔壁１の表面に堆積したＰＭを触媒作用により燃焼除去させ易くすることが可能となる。
【００６３】
第一隔壁に担持される触媒と、第二隔壁に担持される触媒とは、同じ種類の触媒であることが好ましい。すなわち、本実施形態のハニカムフィルタにおいては、第一隔壁と第二隔壁とで、担持される触媒の量のみが異なることが好ましい。触媒としては、白金、パラジウム、ロジウム、及びルテニウムからなる群より選ばれる少なくとも一種を含む触媒を好適例として挙げることができる。触媒の担持量については、第一隔壁の触媒の担持量が、第二隔壁の触媒の担持量よりも大である限り、特に制限はない。例えば、白金を含む触媒としては、第一隔壁の触媒の担持量が、０．２〜３ｇ／Ｌ程度であることが好ましい。
【００６４】
本実施形態のハニカムフィルタ１００の製造方法に特に制限はないが、例えば、以下のような方法により製造することができる。ハニカム基材７の原料粉末として、前述の好適な材料の中から選ばれた材料、例えば炭化珪素粉末を使用し、これにバインダを添加し、更に界面活性剤及び水を添加し、可塑性の坏土を作製する。バインダとしては、例えば、メチルセルロース及びヒドロキシプロポキシルメチルセルロース等を挙げることができる。この坏土を押出成形することにより、上述のような所定の断面形状の隔壁１及びセル２を有するハニカム基材７の成形体を得る。これを、例えばマイクロ波及び熱風で乾燥後、ハニカム基材７の製造に用いた材料と同様の材料で目封止することで目封止部３を配設する。そして、目封止部３を配設したハニカム基材７の成形体を、更に乾燥した後、例えば窒素雰囲気中で加熱脱脂し、その後アルゴン等の不活性雰囲気中で焼成することにより本実施形態のハニカムフィルタ１００を得ることができる。焼成温度及び焼成雰囲気は原料により異なり、当業者であれば、選択された材料に最適な焼成温度及び焼成雰囲気を選択することができる。
【００６５】
本実施形態のハニカムフィルタ１００を製造する場合には、上述した目封止部３を備えたハニカム基材７に対して、以下の方法で触媒１２を担持することが好ましい。まず、触媒１２を含有する触媒スラリーを調製する。その後、調製した触媒スラリーを、吸引により出口目封止セル２ａ，２ｂ内に流入させる。触媒スラリーを吸引により出口目封止セル２ａ，２ｂ内に流入させる方法しては、例えば、以下のような方法を挙げることができる。まず、触媒スラリーを、容器に貯留し、目封止部３を備えたハニカム基材７の流入側端面５ａ側を、容器内の触媒スラリーに浸漬させる。ハニカム基材７の流出側端面５ａ側より、入口目封止セル２ｃを吸引し、ハニカム基材７の流入側端面５ａ側から、触媒スラリーを出口目封止セル２ａ，２ｂ内に流入させる。この際、ハニカム基材７には、出口目封止セル２ａ，２ｂとして、正方形出口目封止セル２ｂと長方形出口目封止セル２ａとが存在するが、入口目封止セル２ｃと第一隔壁を隔てて隣接する長方形出口目封止セル２ａから、より多くの触媒スラリーが吸引される。その結果、第一隔壁には、より多くの量の触媒が担持される。一方、正方形出口目封止セル２ｂは、専ら、第二隔壁を隔てて長方形出口目封止セル２ａと隣接しているため、入口目封止セル２ｃを吸引した際の吸引力が伝達され難い。例えば、隔壁１の交点部を経由して、正方形出口目封止セル２ｂ内が若干吸引される。また、長方形出口目封止セル２ａ内の吸引の影響を受け、正方形出口目封止セル２ｂ内が吸引されることもある。ただし、正方形出口目封止セル２ｂ内の吸引量は、長方形出口目封止セル２ａ内の吸引量よりも少なくなる。そして、触媒スラリーをそれぞれのセル内に流入させた後に、余剰スラリーを圧縮空気で吹き飛ばす。その後、触媒スラリーを乾燥、焼付けすることにより、セル内の隔壁表面に触媒が担持されたハニカムフィルタを得ることができる。触媒スラリーの乾燥条件は、１００〜２００℃、０．５〜２時間とすることが好ましい。また、焼付け条件は６００〜８００℃、０．５〜２時間とすることが好ましい。
【００６６】
なお、目封止部３を備えたハニカム基材７に対して、触媒１２を担持する方法については、上述した吸引による方法に限定されることはない。本実施形態のハニカムフィルタ１００においては、第一隔壁に担持される触媒１２ａの量が、第二隔壁に担持される触媒１２ｂの量よりも多くなればよい。したがって、隔壁に担持された触媒スラリーを、部分的に圧縮空気等で吹き飛ばすことにより、触媒の担持量を調節することもできる。例えば、このような触媒を担持する方法として、以下の方法を挙げることができる。まず、触媒１２を含有する触媒スラリーを調製し、この調整した触媒スラリーを、従来公知のディッピング等により出口目封止セル２ａ，２ｂ内に流入させる。そして、触媒スラリーを出口目封止セル２ａ，２ｂ内に流入させた後に、余剰の触媒スラリーを圧縮空気で吹き飛ばす。この際、正方形出口目封止セル２ｂについては、圧縮空気を長時間通気し、吹き飛ばす触媒スラリーの量を多くする。このようにすることで、第一隔壁に担持される触媒の量が、第二隔壁に担持される触媒の量よりも多くなる。以下、上述した方法により、触媒スラリーを乾燥、焼付けすることにより、セル内の隔壁表面に触媒が担持されたハニカムフィルタを得ることができる。
【００６７】
本実施形態のハニカムフィルタ１００を複数のハニカムセグメントが一体化された構成とするには、例えば以下のような方法がある。複数のハニカムセグメントを、例えばセラミックスセメントを用いて互いに接合し、乾燥硬化させた後、所望の形状となるよう外周を加工することによって、セグメント一体型のハニカムフィルタ１００を得ることができる。
【００６８】
本実施形態のハニカムフィルタ１００では、出口目封止セル（正方形出口目封止セル２ｂ及び長方形出口目封止セル２ａ）において、幾何学的表面積ＧＳＡが、１０〜３０ｃｍ２／ｃｍ３であることが好ましく、１２〜１８ｃｍ２／ｃｍ３であることが更に好ましい。ここで、上述した「幾何学的表面積ＧＳＡ」とは、出口目封止セルの全内表面積（Ｓ）を、ハニカム基材７の全容積（Ｖ）で除した値（Ｓ／Ｖ）のことをいう。一般に、フィルタの濾過面積が大きいほど、隔壁へのＰＭ堆積厚さを低減できるため圧力損失を低く抑えることができる。よって、出口目封止セルの幾何学的表面積ＧＳＡが１０ｃｍ２／ｃｍ３より小さいと、ＰＭ堆積時の圧力損失の増加につながるため好ましくない。また、３０ｃｍ２／ｃｍ３より大きいと、初期の圧力損失が増加するため好ましくない。
【００６９】
本実施形態のハニカムフィルタ１００では、出口目封止セル（正方形出口目封止セル２ｂ及び長方形出口目封止セル２ａ）のセル断面開口率が１３〜５０％であることが好ましく、１４〜４２％であることが更に好ましい。出口目封止セルのセル断面開口率が１３％未満であると、初期の圧力損失が増加するため好ましくない。また、５０％を超えると、濾過流速が速くなるためＰＭの捕集効率が低下し、更に隔壁１の強度が不足するため好ましくない。ここで、「出口目封止セルのセル断面開口率」とは、ハニカム基材７の中心軸方向に垂直な断面における、「ハニカム基材７を形成する隔壁１全体の断面積」と「全てのセル２の断面積の総和」との合計に対する、「出口目封止セルの断面積の総和」の比率を意味する。なお、「出口目封止セル」は、正方形出口目封止セル２ｂ及び長方形出口目封止セル２ａの総称である。したがって、「出口目封止セルの断面積の総和」は、「正方形出口目封止セル２ｂ及び長方形出口目封止セル２ａの断面積の総和」のことである。
【００７０】
初期の圧力損失、ＰＭ堆積時の圧力損失、及び捕集効率のトレードオフを鑑み、本実施形態のハニカムフィルタ１００においては、以下のように構成されていることが好ましい。すなわち、出口目封止セルの幾何学的表面積ＧＳＡが１０〜３０ｃｍ２／ｃｍ３であること、出口目封止セルのセル断面開口率が２０〜７０％であること、を同時に満たすことが好ましい。また、出口目封止セルの幾何学的表面積ＧＳＡが１２〜１８ｃｍ２／ｃｍ３であること、出口目封止セルのセル断面開口率が２５〜６５％であること、を同時に満たすことが更に好ましい。
【００７１】
複数のセル２の、ハニカム基材７の中心軸方向に垂直な断面におけるセル２の角部６は、Ｒを有する湾曲形状であることが好ましい。ここで、「角部６」とは、以下の（１）〜（３）に示す角部のことである。（１）正方形出口目封止セル２ｂの一辺の長さがＬ２である正方形の断面形状における４つの角を形成する部分。（２）長方形出口目封止セル２ａの長辺の長さがＬ１であり、短辺の長さがＬ２である長方形の断面形状における４つの角を形成する部分。（３）入口目封止セル２ｃの一辺の長さがＬ１である正方形の断面形状における４つの角を形成する部分。Ｒを有する湾曲形状の角部６は、曲率半径０．０５〜０．４ｍｍの湾曲形状であることが好ましく、応力集中防止の観点から、曲率半径０．２〜０．４ｍｍの湾曲形状であることが更に好ましい。角部６の曲率半径が０．０５ｍｍよりも小さいと、角部６にＰＭが堆積しやすくなると同時に、隔壁１の熱応力及び強度が低下するため、熱応力緩和効果を十分に奏することができず好ましくない。また、角部６の曲率半径が０．４ｍｍよりも大きいと、セルの濾過面積が減少するため好ましくない。
【実施例】
【００７２】
以下、本発明を実施例によりさらに具体的に説明するが、本発明はこれらの実施例に限定されるものではない。
【００７３】
（実施例１）
セラミック原料として、炭化珪素（ＳｉＣ）粉末と金属珪素（Ｓｉ）粉末とを８０：２０の質量割合で混合したものを準備した。この混合原料に、バインダとしてヒドロキシプロポキシルメチルセルロース、造孔材として吸水性樹脂を添加するとともに、水を添加して成形原料を作製した。得られた成形原料を、ニーダーを用いて混練し、坏土を得た。
【００７４】
次に、得られた坏土を、真空押出成形機を用いて成形し、図２及び図４に示すような目封止配置を有する四角柱形状のハニカムセグメントを１６個作製した。ハニカムセグメントの断面を３６ｍｍ×３６ｍｍとし、長さを１５２ｍｍとした。また、図２に示す隔壁中心間距離ａを２．２ｍｍ、隔壁中心間距離ｂを０．７６ｍｍとし、隔壁厚さｔを０．３０ｍｍとした。
【００７５】
続いて、得られたハニカムセグメントを高周波誘電加熱乾燥した後、熱風乾燥機を用いて１２０℃で２時間乾燥した。なお、乾燥時には、ハニカムセグメントの流出側端面５ｂが、鉛直下向きになるように配置して乾燥を行った。
【００７６】
乾燥後のハニカムセグメントに、目封止部を形成した。まず、ハニカムセグメントの流入側端面にマスクを施し、マスクの施された端部（流出側端部）を目封止スラリーに浸漬して、マスクが施されていないセル（入口目封止セル）の開口部に目封止スラリーを充填し、目封止部（流入側目封止部）を形成した。そして、乾燥後のハニカムセグメントの流出端面についても同様にして、残余のセル（即ち、流入端面において目封止されていないセル（長方形出口目封止セル及び正方形出口目封止セル））にも目封止部（流出側目封止部）を形成した。
【００７７】
そして、目封止部の形成されたハニカムセグメントを脱脂、焼成し、目封止ハニカムセグメントを得た。脱脂の条件は、５５０℃で３時間とし、焼成の条件は、アルゴン雰囲気下で、１４５０℃、２時間とした。なお、焼成時には、ハニカムセグメントの流出側端面５ｂが、鉛直下向きになるように配置して焼成を行った。
【００７８】
１６個の焼成済のハニカムセグメントを、接合材（セラミックスセメント）を用いて接合し一体化した。接合材は、無機粒子、無機接着剤を主成分とし、副成分として、有機バインダ、界面活性剤、発泡樹脂、水等を含むよう構成した。無機粒子としては、板状粒子、無機接着剤としては、コロイダルシリカ（シリカゾル）を使用した。板状粒子としては、マイカを使用した。１６個のハニカムセグメントが一体化に接合されたハニカムセグメント接合体の外周を円筒状に研削加工し、その外周面にコート材を塗布して、完成体を得た。コート材は、セラミックス粉末、水、結合材を含むよう構成した。
【００７９】
上記の工程によって、図２及び図４に示すような目封止配置のハニカム基材を作成した。表１においては、図２及び図４に示すような１つの入口目封止セルを、８つの出口目封止セルが取り囲む目封止配置を、Ｘと表記した。
【００８０】
次に、実施例１においては、貴金属として白金（Ｐｔ）を含有し、活性アルミナ、及び酸素吸蔵剤としてのセリアを更に含有する触媒スラリーを調製した。スラリー粘度を１０〜１５Ｐａ・ｓｅｃとなるよう水分を調整した。次に、調製した触媒スラリーを、容器に貯留し、目封止部を備えたハニカム基材の流入側端面側を、容器内の触媒スラリーに浸漬させ、ハニカム基材の流出側端面側より、入口目封止セルを吸引した。入口目封止セルを吸引する条件は、吸引圧力が３０ｋＰａ、吸引流量０．５Ｌ／ｍｉｎとし、吸引時間は、５分とした。このようにして、ハニカム構造体の隔壁内表面、及び細孔内表面に、調製した触媒スラリーのコート層を形成した。次いで、加熱乾燥することにより、表１に示す隔壁（触媒層つき）の細孔構造を有するハニカム触媒体を作製した。なお、ハニカム構造体（担体）１リットルあたりの貴金属（Ｐｔ）の量は２ｇであった。また、ハニカム構造体（担体）１リットルあたりの触媒スラリーのコート量は２０ｇであった。このようにして、長方形出口目封止セルと入口目封止セルとを区画する第一隔壁と、長方形出口目封止セルと正方形出口目封止セルとを区画する第二隔壁とに、触媒スラリーを担持させた。
【００８１】
その後、第一隔壁と第二隔壁に付着した余剰スラリーを、圧縮空気で吹き飛ばした。その後、触媒スラリーを乾燥、焼付けすることにより、セル内の隔壁表面に触媒が担持されたハニカムフィルタを製造した。触媒スラリーの乾燥条件は、１２０℃、１時間とした。また、焼付け条件は、５５０℃、２時間とした。
【００８２】
（実施例２〜１５、比較例１〜１３）
隔壁中心間距離ａ、隔壁中心間距離ｂ、及び隔壁厚さｔを表１に示す値となるようにした以外は、実施例１と同様にして、目封止部を備えたハニカム基材を作製した。そして、触媒の担持量（ｇ／Ｌ）、触媒中の貴金属量（ｇ）、第一隔壁の貴金属量（ｇ）、及び第二隔壁の貴金属量（ｇ）が表２の値となるようにした以外は、実施例１と同様の方法で触媒を担持して、実施例２〜１５及び比較例１〜１３のハニカムフィルタを作製した。
【００８３】
（比較例１４、１５）
目封止部を千鳥状に配設し、隔壁中心間距離ａ、隔壁中心間距離ｂ、及び隔壁厚さｔを表１に示す通りとしたほかは、実施例１と同様の工程によって、図７に示すような目封止配置を有する比較例１４、１５のハニカムフィルタ２００を作製した。表１においては、図７に示すような入口目封止セルと出口目封止セルとを千鳥状に配設した目封止配置を、Ｙと表記した。
【００８４】
実施例１〜１５及び比較例１〜１５のハニカムフィルタをディーゼルエンジンについて、初期の圧力損失、ＰＭ堆積時の圧力損失、強制再生時の再生効率、及びＮＥＤＣモード運転での連続再生スス量を測定し、評価を行った。結果を表２に示した。
【００８５】
また、実施例１〜１５及び比較例１〜１５のハニカムフィルタについて、触媒の担持量（ｇ／Ｌ）、触媒中の貴金属量（ｇ）、第一隔壁の貴金属量（ｇ）、第二隔壁の貴金属量（ｇ）、及び第一隔壁の貴金属量比率を以下の方法で求めた。結果を表２に示した。なお、第一隔壁に担持された触媒と、第二隔壁に担持された触媒とは、それぞれの触媒中の貴金属濃度は同じであるため、第一隔壁の貴金属量と第二隔壁の貴金属量との比率が、第一隔壁に担持された触媒の量と第二隔壁に担持された触媒の量との比率になる。
【００８６】
（初期圧損測定方法）
ハニカムフィルタに２００℃の空気を２．４Ｎｍ３／ｍｉｎで流して、流入側と流出側とにおける圧力差から、初期の圧力損失（初期圧損（ｋＰａ））を測定した。熱容量は、セル断面開口率（ＯＦＡ）の関数であり、（１−ＯＦＡ）に比例する。したがって、ＯＦＡが大きいほど熱容量は小さくなるので、ハニカムフィルタ再生時にクラックが発生しやすくなる。初期圧損が低いこと及びハニカムフィルタ再生時にクラックが発生しにくいことの双方を満足する指標として、α＝（初期圧損）×（ＯＦＡ）２を用いる。αが小さいほどハニカムフィルタとしての性能が良いと判断でき、αが０．６６以上であるものを不合格、０．６６未満であるものを合格とした。
【００８７】
（ＰＭ堆積時圧損測定方法）
軽油を酸素欠如状態で燃焼させることでススを発生させ、スス発生量１０ｇ／ｈの燃焼ガスに希釈空気を追加して、温度２００℃で流量２．４Ｎｍ３／ｍｉｎに調整を行ったスス含有燃焼ガスをハニカムフィルタに流した。そして、ハニカムフィルタへのスス堆積量が４ｇ／Ｌとなった際の流入側と流出側とにおける圧力差から、ＰＭ堆積時における圧力損失（ＰＭ堆積時圧損（ｋＰａ））を測定した。熱容量は、セル断面開口率（ＯＦＡ）の関数であり、（１−ＯＦＡ）に比例する。したがって、ＯＦＡが大きいほど熱容量は小さくなるので、ハニカムフィルタ再生時にクラックが発生しやすくなる。ＰＭ堆積時圧損が低いこと及びハニカムフィルタ再生時にクラックが発生しにくいことの双方を満足する指標として、β＝（ＰＭ堆積時圧損）×（ＯＦＡ）２を用いる。βが小さいほどハニカムフィルタとしての性能が良いと判断でき、βが４．３０以上であるものを不合格、４．３０未満であるものを合格とした。
【００８８】
（強制再生時の再生効率）
ハニカムフィルタの隔壁に対して、６ｇ／Ｌのススを堆積させた状態で、ハニカムフィルタの流入端面より高温のガスを通気して、フィルタの強制再生を行った。強制再生の条件は、流入端面におけるガス温度を６５０℃とし、ガスの通気時間を１５分間とした。また、強制再生の前に、ススを堆積させた状態のハニカムフィルタの質量を測定した。強制再生後に、ハニカムフィルタの質量を測定し、強制再生により消失したススの質量を求めた。堆積させたススの質量Ｍ１と、強制再生により消失したススの質量Ｍ２とから、強制再生時の再生効率（Ｍ２／Ｍ１×１００）を求めた。表２においては強制再生時の再生効率を「再生効率（％）」と表記した。
【００８９】
（ＮＥＤＣモード運転での連続再生スス量）
ハニカムフィルタの隔壁に対して、６ｇ／Ｌのススを堆積させた状態で、４気筒、２０００ｃｃ、コモンレール噴射のディーゼルエンジン車をシャーシベンチにおいてＮＥＤＣ（Ｎｅｗ  Ｅｕｒｏｐｉａｎ  Ｄｒｉｖｉｎｇ  ｃｙｃｌｅ）モード運転下での連続再生スス量を測定した。ＮＥＤＣモード運転は、欧州規制に準拠した車速パターンの条件下での運転である。また、ＮＥＤＣモード運転の前に、ススを堆積させた状態のハニカムフィルタの質量を測定した。ＮＥＤＣモード運転後に、ハニカムフィルタの質量を測定し、ＮＥＤＣモード運転で焼失したススの質量を求めた。堆積させたススの質量Ｍ３と、ＮＥＤＣモード運転により焼失したススの量Ｍ４とから、ＮＥＤＣモード運転での連続再生スス量（Ｍ４−Ｍ３）を求めた。表２においては、ＮＥＤＣモード運転での連続再生スス量を「連続再生スス量（ｇ／Ｌ）」と表記した。
【００９０】
（総合評価）
測定された、初期の圧力損失、ＰＭ堆積時の圧力損失、強制再生時の再生効率、及びＮＥＤＣモード運転での連続再生スス量から、以下の判定基準により、優良、良、不可の判定を行った。
評価「優良」：強制再生時の再生効率が７０％以上であり、ＮＥＤＣモード運転での連続再生スス量が１．０（ｇ／Ｌ）以上であり、αの値が０．６０未満であり、且つβの値が４.２２未満である場合。
評価「良」：強制再生時の再生効率が７０％以上であり、ＮＥＤＣモード運転での連続再生スス量が１．０（ｇ／Ｌ）以上であり、αの値が０．６６未満であり、且つβの値が４．３０未満である場合。
評価「不可」：強制再生時の再生効率が７０％未満であるか、ＮＥＤＣモード運転での連続再生スス量が１．０（ｇ／Ｌ）未満であるか、αの値が０．６６以上であるか、又はβの値が４．３０以上である場合。
【００９１】
（触媒の担持量（ｇ／Ｌ））
各実施例のハニカムフィルタについて、触媒担持前の状態での質量と、触媒担持後の状態での質量と、を測定した。ハニカムフィルタの質量の測定は、触媒担持前、及び触媒担持後のそれぞれにおいて、ハニカムフィルタを乾燥して行った。触媒担持前のハニカムフィルタの質量と、触媒担持後のハニカムフィルタの質量との差から、触媒の質量を算出した。算出した触媒の質量と、ハニカムフィルタの体積とから、ハニカムフィルタの隔壁に担持された触媒の量（ｇ／Ｌ）を測定した。測定した触媒の量（ｇ／Ｌ）を、表２における「触媒の担持量（ｇ／Ｌ）」とした。
【００９２】
（貴金属量（ｇ））
作製したハニカムフィルタを切断し、小さな試験片を切り出し、切り出した試験片を樹脂埋めした。樹脂埋め後に、試験片を端面研磨して、その研磨面のＳＥＭ撮影を行った。撮像した画像について、画像解析により空隙、ハニカム基材、触媒の比率を求め、触媒の比率と、既知の触媒中貴金属濃度とからハニカムフィルタの隔壁に担持された貴金属量（ｇ）を算出した。算出した貴金属量（ｇ）を、表２における「貴金属量（ｇ）」とした。
【００９３】
（第一隔壁の貴金属量（ｇ））
作製したハニカムフィルタの第一隔壁の部分を切断し、小さな試験片を切り出し、切り出した試験片を樹脂埋めした。樹脂埋め後に、試験片を端面研磨して、その研磨面のＳＥＭ撮影を行った。撮像した画像について、画像解析により、第一隔壁の空隙、ハニカム基材、触媒の比率を求めた。触媒の比率と、既知の触媒中貴金属濃度とからハニカムフィルタの隔壁に担持された貴金属量（ｇ）を算出した。算出した貴金属量（ｇ）を、表２における「第一隔壁の貴金属量（ｇ）」とした。
【００９４】
（第二隔壁の貴金属量（ｇ））
作製したハニカムフィルタの第二隔壁の部分を切断し、小さな試験片を切り出し、切り出した試験片を樹脂埋めした。樹脂埋め後に、試験片を端面研磨して、その研磨面のＳＥＭ撮影を行った。撮像した画像について、画像解析により、第二隔壁の空隙、ハニカム基材、触媒の比率を求めた。触媒の比率と、既知の触媒中貴金属濃度とからハニカムフィルタの隔壁に担持された貴金属量（ｇ）を算出した。算出した貴金属量（ｇ）を、表２における「第二隔壁の貴金属量（ｇ）」とした。
【００９５】
（第一隔壁の貴金属量比率）
第一隔壁の貴金属量と、第二隔壁の貴金属量とから、第一隔壁の貴金属量比率を算出した。第一隔壁の貴金属量比率は、第一隔壁の貴金属量Ｍ１とし、第二隔壁の貴金属量とした場合に、Ｍ１／（Ｍ１＋Ｍ２）により算出される。算出した第一隔壁の貴金属量比率を、表１における「第一隔壁の貴金属量比率」とした。
【００９６】
【表１】
2016052636.tif 000003
【００９７】
【表２】
2016052636.tif 000004
【００９８】
（考察）
表１及び表２の結果から、目封止部が千鳥状に配設された従来のフィルタと比較して、図２及び図４に示すセル断面構造を有する実施例１〜１５のハニカムフィルタは、初期圧損、ＰＭ堆積時の圧損、強制再生時の再生効率、及びＮＥＤＣモード運転での連続再生スス量のいずれにおいても良好な結果を示すことが分かった。また、隔壁中心間距離ａと隔壁厚さｔとの積を、隔壁中心間距離ｂで除した値であるｂ／ａｔが０．９５より大きく１．９０より小さい場合は、そうでない場合と比較して、初期圧損及びＰＭ堆積時の圧損のいずれにおいても有意な効果を奏することが分かった。
【００９９】
また、実施例１と比較例１３とは、初期圧損、ＰＭ堆積時の圧損、強制再生時の再生効率、及びＮＥＤＣモード運転での連続再生スス量のいずれも同程度の値を示すものである。ただし、この比較例１３は、実施例１に比して、触媒の担持量（別言すれば、貴金属量）が多いものであった。すなわち、この比較例１３は、ハニカム基材に対して、ススの再生率の向上には殆ど寄与していない、余剰の触媒が担持されており、製造コストの増大を招くものであることが分かった。
【産業上の利用可能性】
【０１００】
本発明に係るハニカムフィルタは、直噴ガソリンエンジンやディーゼルエンジン等から排出される排ガスに含まれる微粒子および有害ガス成分の浄化に用いられるＤＰＦとして好適に使用することができる。
【符号の説明】
【０１０１】
１：隔壁、２：セル、２ａ：長方形出口目封止セル（出口目封止セル）、２ｂ：正方形出口目封止セル（出口目封止セル）、２ｃ：入口目封止セル、３：目封止部、３ａ：流入側目封止部、３ｂ：流出側目封止部、４：辺、５ａ：流入側端面、５ｂ：流出側端面、６：角部、７：ハニカム基材、８：入口目封止セルの第１の辺、９：入口目封止セルの第２の辺、１０：長方形出口目封止セルの第１の長辺、１１：長方形出口目封止セルの第２の長辺、１２，１２ａ，１２ｂ：触媒、１００：ハニカムフィルタ、２００：ハニカムフィルタ、２０１：隔壁、２０２：セル、２０２ａ：出口目封止セル、２０２ｂ，２０２ｃ：入口目封止セル、２０３：目封止部、２０５ａ：流入側端面、ａ：隔壁中心間距離、ｂ：隔壁中心間距離、ｔ：隔壁厚さ。
【図１】
2016052636.tif 000005
【図２】
2016052636.tif 000006
【図３】
2016052636.tif 000007
【図４】
2016052636.tif 000008
【図５】
2016052636.tif 000009
【図６】
2016052636.tif 000010
【図７】
2016052636.tif 000011